【手続補正書】
【提出日】平成17年11月10日(2005.11.10)
【手続補正１】
【補正対象書類名】特許請求の範囲
【補正対象項目名】全文
【補正方法】変更
【補正の内容】
【特許請求の範囲】
【請求項１】
ガラスの全重量に対する酸化物Ｆｅ２Ｏ３の重量で表示すると０．５％に等しいか又はそれより大きくかつ１．０％に等しいか又はそれより小さい量（全鉄の量）の鉄；
ガラスに存在する鉄原子の全重量に対するＦｅ２＋の原子の重量で表示すると２０〜６５％の範囲にある量（Ｆｅ２＋／全Ｆｅの比）の第一鉄；
ガラスの全重量に対するＴｉＯ２の重量で表示すると１．０％に等しいか又はそれより大きい量のチタン；
を含有する着色剤と主要ガラス形成成分を含む着色されたソーダライムガラスであって、
光源Ａに対して測定しかつ４ｍｍの厚さに対して計算すると１５〜５５％の範囲にある光透過率（ＴＬＡ４）；
３０％に等しいか又はそれより小さい４ｍｍの厚さに対して測定した全紫外線透過率（ＴＵＶ４）；
４９１ｎｍに等しいか又はそれより小さい透過における主波長（λＤ）
を有することを特徴とする着色されたソーダライムガラス。
【請求項２】
全鉄の量は０．９０％に等しいか又はそれより小さいことを特徴とする請求項１に記載の着色されたソーダライムガラス。
【請求項３】
全鉄の量は０．８９％に等しいか又はそれより小さいことを特徴とする請求項２に記載の着色されたソーダライムガラス。
【請求項４】
全鉄の量は少なくとも０．７％であることを特徴とする請求項１〜３のいずれかに記載の着色されたソーダライムガラス。
【請求項５】
全鉄の量は少なくとも０．７５％であることを特徴とする請求項４に記載の着色されたソーダライムガラス。
【請求項６】
着色剤はガラスの全重量に対するＴｉＯ２の重量で表示すると１．１％より大きい量のチタンを含有することを特徴とする請求項１〜５のいずれかに記載の着色されたソーダライムガラス。
【請求項７】
チタンの量が１．３％より大きいことを特徴とする請求項６に記載の着色されたソーダライムガラス。
【請求項８】
着色剤はガラスの全重量に対するＣｏの重量で表示すると７５ｐｐｍより大きい量のコバルトを含有することを特徴とする請求項１〜７のいずれかに記載の着色されたソーダライムガラス。
【請求項９】
コバルトの量が１００ｐｐｍより大きいことを特徴とする請求項８に記載の着色されたソーダライムガラス。
【請求項１０】
着色剤はガラスの全重量に対するＣｏの重量で表示すると３５０ｐｐｍに等しいか又はそれより小さい量のコバルトを含有することを特徴とする請求項１〜９のいずれかに記載の着色されたソーダライムガラス。
【請求項１１】
コバルトの量が２５０ｐｐｍに等しいか又はそれより小さいことを特徴とする請求項１０に記載の着色されたソーダライムガラス。
【請求項１２】
着色剤はガラスの全重量に対するＣｒ２Ｏ３の重量で表示すると少なくとも５ｐｐｍの量のクロムを含有することを特徴とする請求項１〜１１のいずれかに記載の着色されたソーダライムガラス。
【請求項１３】
クロムの量が５０ｐｐｍに等しいか又はそれより大きいことを特徴とする請求項１２に記載の着色されたソーダライムガラス。
【請求項１４】
クロムの量が１００ｐｐｍに等しいか又はそれより大きいことを特徴とする請求項１３に記載の着色されたソーダライムガラス。
【請求項１５】
着色剤はガラスの全重量に対するＣｒ２Ｏ３の重量で表示すると１０００ｐｐｍより小さい、好ましくは５００ｐｐｍに等しいか又はそれより小さい量のクロムを含有することを特徴とする請求項１〜１４のいずれかに記載の着色されたソーダライムガラス。
【請求項１６】
着色剤はガラスの全重量に対するＣｅＯ２の重量で表示すると０．５％より小さい量のセリウムを含有することを特徴とする請求項１〜１５のいずれかに記載の着色されたソーダライムガラス。
【請求項１７】
セリウムの量は０．３％より小さいことを特徴とする請求項１６に記載の着色されたソーダライムガラス。
【請求項１８】
セリウムの量は０．１％より小さいことを特徴とする請求項１７に記載の着色されたソーダライムガラス。
【請求項１９】
着色剤はガラスの全重量に対するＶ２Ｏ５の重量で表示すると１０００ｐｐｍより小さい、好ましくは５００ｐｐｍより小さい量のバナジウムを含有することを特徴とする請求項１〜１８のいずれかに記載の着色されたソーダライムガラス。
【請求項２０】
着色剤はガラスの全重量に対するＳｅの重量で表示すると３０ｐｐｍより小さい量のセレンを含有することを特徴とする請求項１〜１９のいずれかに記載の着色されたソーダライムガラス。
【請求項２１】
セレンの量は２０ｐｐｍより小さいことを特徴とする請求項２０に記載の着色されたソーダライムガラス。
【請求項２２】
着色剤はガラスに存在する鉄原子の全重量に対するＦｅ２＋の重量で表示すると３５〜５５％の範囲にある量の第一鉄を含有することを特徴とする請求項１〜２１のいずれかに記載の着色されたソーダライムガラス。
【請求項２３】
着色剤はガラスに存在する鉄原子の全重量に対するＦｅ２＋の重量で表示すると４０〜５０％の範囲にある量の第一鉄を含有することを特徴とする請求項２２に記載の着色されたソーダライムガラス。
【請求項２４】
着色剤と主要ガラス形成成分を含み、着色剤が本質的に鉄、チタン及びコバルトからなることを特徴とする請求項８〜１１のいずれかに記載の着色されたソーダライムガラス。
【請求項２５】
着色剤と主要ガラス形成成分を含み、着色剤が鉄、チタン及びコバルトからなることを特徴とする請求項８〜１１のいずれかに記載の着色されたソーダライムガラス。
【請求項２６】
着色剤と主要ガラス形成成分を含み、着色剤が本質的に鉄、チタン、コバルト及びクロムからなることを特徴とする請求項１２〜１５のいずれかに記載の着色されたソーダライムガラス。
【請求項２７】
着色剤と主要ガラス形成成分を含み、着色剤が鉄、チタン、コバルト及びクロムからなることを特徴とする請求項１２〜１５のいずれかに記載の着色されたソーダライムガラス。
【請求項２８】
ムーン分布に従って測定しかつ４ｍｍの厚さについて計算すると４５％より小さいエネルギー透過率（ＴＥ４）を有することを特徴とする請求項１〜２７のいずれかに記載の着色されたソーダライムガラス。
【請求項２９】
３５％より小さい、好ましくは２５％より小さいＴＥ４を有することを特徴とする請求項２８に記載の着色されたソーダライムガラス。
【請求項３０】
光透過率（ＴＬＡ４）は２０％〜４５％の範囲にあることを特徴とする請求項１〜２９のいずれかに記載の着色されたソーダライムガラス。
【請求項３１】
２５％〜３５％の範囲のＴＬＡ４を有することを特徴とする請求項３０に記載の着色されたソーダライムガラス。
【請求項３２】
１．０より大きい、好ましくは１．１より大きい選択性（ＳＥ４）を有することを特徴とする請求項１〜３１のいずれかに記載の着色されたソーダライムガラス。
【請求項３３】
２５％に等しいか又はそれより小さい４ｍｍの厚さに対して測定された全紫外線透過率（ＴＵＶ４）を有することを特徴とする請求項１〜３２のいずれかに記載の着色されたソーダライムガラス。
【請求項３４】
２０％に等しいか又はそれより小さいＴＵＶ４を有することを特徴とする請求項３３に記載の着色されたソーダライムガラス。
【請求項３５】
１０％より大きい透過における励起純度を有することを特徴とする請求項１〜３４のいずれかに記載の着色されたソーダライムガラス。
【請求項３６】
１５％より大きい透過における励起純度を有することを特徴とする請求項３５に記載の着色されたソーダライムガラス。
【請求項３７】
透過における主波長λＤは４８９ｎｍに等しいか又はそれより小さいことを特徴とする請求項１〜３６のいずれかに記載の着色されたソーダライムガラス。
【請求項３８】
透過における主波長は４８７ｎｍに等しいか又はそれより小さいことを特徴とする請求項３７に記載の着色されたソーダライムガラス。
【請求項３９】
ガラスの全重量に対するＮｉＯの重量で表示すると２００ｐｐｍより小さい量のニッケルを含むことを特徴とする請求項１〜３８のいずれかに記載の着色されたソーダライムガラス。
【請求項４０】
ニッケルの量は１００ｐｐｍより小さいことを特徴とする請求項３９に記載の着色されたソーダライムガラス。
【請求項４１】
層によってカバーされることを特徴とする請求項１〜４０のいずれかに記載の着色されたソーダライムガラス。